(57)【要約】【課題】  緑色から赤色に至る様々な色の発光を有し、駆動寿命の長い金属配位化合物、ポリマー組成物、及びこれらを用いた有機エレクロルミネッセンス素子を提供すること。【解決手段】  式（１）〜（６）の何れかで表される金属配位化合物。【化１】2005023071.tif 000026（式中、ＭはＩｒ、Ｒｈ、Ｒｕ、Ｏｓ、ＰｄまたはＰｔであり、ｎは２または３である。ＭがＩｒ、Ｒｈ、ＲｕまたはＯｓであって、ｎが２の場合、Ｍにはさらに他の二座配位子が結合する。環ＡはＭに結合した窒素原子を含む環状化合物である。Ｘ１〜Ｘ７はそれぞれ独立に−Ｈ、−ＯＨ、−Ｒ１、−ＯＲ２、−ＳＲ３、−ＯＣＯＲ４、−ＣＯＯＲ５、−ＳｉＲ６Ｒ７Ｒ８、−ＮＨ２、−ＮＨＲ９、および−ＮＲ１０Ｒ１１（ただし、Ｒ１〜Ｒ１１はアルキル基、アリール基、ヘテロアリール基、または、アラルキル基を表す）からなる群から選択される置換基であって、環ＡはＸ１〜Ｘ７で定義される基と同様の置換基を有していてもよい。）【選択図】      なし【特許請求の範囲】
【請求項１】
式（１）〜（６）の何れかで表されることを特徴とする金属配位化合物。
【化１】
2005023071.tif 000025
（式中、ＭはＩｒ、Ｒｈ、Ｒｕ、Ｏｓ、ＰｄまたはＰｔであり、ｎは２または３である。ＭがＩｒ、Ｒｈ、ＲｕまたはＯｓであって、ｎが２の場合、Ｍにはさらに他の二座配位子が結合する。環ＡはＭに結合した窒素原子を含む環状化合物である。Ｘ１〜Ｘ７はそれぞれ独立に−Ｈ、−ＯＨ、−Ｒ１、−ＯＲ２、−ＳＲ３、−ＯＣＯＲ４、−ＣＯＯＲ５、−ＳｉＲ６Ｒ７Ｒ８、−ＮＨ２、−ＮＨＲ９、および−ＮＲ１０Ｒ１１（ただし、Ｒ１〜Ｒ１１は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｒ１〜Ｒ１１はそれぞれ同一であっても異なっていてもよい。）からなる群から選択される置換基であって、また、Ｘ１〜Ｘ７は同一であっても異なっていてもよく、環ＡはＸ１〜Ｘ７で定義される基と同様の置換基を有していてもよい。）
【請求項２】
前記式（１）〜（６）において、環Ａが、Ｘ１〜Ｘ７で定義される基と同様の置換基を有していてもよいピリジン、キノリン、ベンゾオキサゾール、ベンゾチアゾール、ベンゾイミダゾール、ベンゾトリアゾール、イミダゾール、ピラゾール、オキサゾール、チアゾール、トリアゾール、ベンゾピラゾール、トリアジンまたはイソキノリンである請求項１に記載の金属配位化合物。
【請求項３】
前記式（１）〜（６）におけるＭがＩｒである請求項１または２に記載の金属配位化合物。
【請求項４】
請求項１〜３のいずれかに記載の金属配位化合物、並びに共役及び／又は非共役ポリマーを含むポリマー組成物。
【請求項５】
請求項１〜３のいずれかに記載の金属配位化合物、または請求項４記載のポリマー組成物を用いて作製された有機エレクトロルミネセンス素子。
【発明の詳細な説明】
【技術分野】
【０００１】
本発明は、新規な金属配位化合物、ポリマー組成物、およびこれらを用いた有機エレクトロルミネセンス（ＥＬ）素子に関する。
【背景技術】
【０００２】
近年、エレクトロルミネセンス素子は、例えば、白熱ランプ、ガス充填ランプの代替えとして、大面積ソリッドステート光源用途に注目されている。もう一方で、フラットパネルディスプレイ（ＦＰＤ）分野における液晶ディスプレイを置き換えることのできる最有力の自発光ディスプレイとしても注目されている。特に、素子材料が有機材料によって構成されている有機エレクトロルミネセンス（ＥＬ）素子は、低消費電力型のフルカラーＦＰＤとして製品化が進んでいる。
【０００３】
これまで、一般的な有機ＥＬ素子は、励起一重項が基底状態に緩和する際の蛍光を取り出していた。しかし、有機薄膜に電荷を注入してできる励起子の割合は、統計的に一重項：三重項＝１：３といわれており、有機ＥＬ素子の内部量子効率の理論的限界値は２５％といわれている。このことは、有機ＥＬ素子を低消費電力化する上で一つの障害となっていた。
【０００４】
この問題を解決する一つの手段として、励起三重項からのりん光を利用する素子の検討がなされている。励起三重項からのりん光を利用できれば、励起一重項からの蛍光を利用した場合より原理的に少なくとも３倍の発光量子収率が期待できる。さらに、エネルギー的に高い一重項からの三重項への項間交差による励起子の利用も考え合わせると、原理的には４倍、即ち１００％の発光量子収率が期待できる。
【０００５】
これまでの研究例としては、例えばM.A.Baldoら.,Appl.Phys.Lett.1999.75.4などがある。この文献では、以下に示す材料が用いられている。各材料の略称は以下の通りである。
【０００６】
Ａｌｑ３：アルミ−キノリノール錯体（tris(8-quinolinolato)aluminum）
α−ＮＰＤ：N,N'-Di-naphthalen-1-yl-N,N'-diphenyl-biphenyl-4,4'-diamine
ＣＢＰ：4,4'-N,N'-dicarbazole-biphenyl
ＢＣＰ：2,9-dimethyl-4,7-diphenyl-1,10-phenanthroline
Ｉｒ（ｐｐｙ）３：イリジウム−フェニルピリジン錯体（tris(2-phenylpyridine)iridium）
【０００７】
他に、励起三重項からの発光を利用した例には、特開平１１−３２９７３９号公報、特開平１１−２５６１４８号公報、特開平８−３１９４８２号公報などがある。
【非特許文献１】M.A.Baldoら.,Appl.Phys.Lett.1999.75.4
【特許文献１】特開平１１−３２９７３９号公報
【特許文献２】特開平１１−２５６１４８号公報
【特許文献３】特開平８−３１９４８２号公報
【発明の開示】
【発明が解決しようとする課題】
【０００８】
上記、りん光発光を用いたフルカラー有機ＥＬ素子のみならず、照明用途などへの利用を考えた場合、様々な発光色を有し、駆動寿命の長いりん光発光性金属配位化合物の開発が望まれる。しかしながら、これまでりん光発光素子の駆動寿命は、蛍光発光素子と比較して短かった。りん光発光素子の駆動寿命が短い原因は明らかではないが、一般に励起三重項状態の寿命が励起一重項の寿命に比べて長く、分子が高エネルギー状態に長く留まるため、周辺物質との反応、分子自体の構造変化、励起子同士の反応などが起こるためではないかと考えられている。
【０００９】
本発明は、上記した従来の問題に鑑み、緑色から赤色に至る様々な色の発光を有し、駆動寿命の長い金属配位化合物を提供することを目的とする。また、本発明は、前記の金属配位化合物を含むポリマー組成物を提供することを目的とする。さらに、本発明は、前記の金属配位化合物又は前記のポリマー組成物を用いた有機エレクロルミネッセンス素子を提供することを目的とする。
【課題を解決するための手段】
【００１０】
本発明者らは鋭意検討した結果、配位子としてカルバゾール誘導体に様々な置換基を導入した金属配位化合物が、緑色から赤色に至る発光色を有し、駆動寿命の長い優れたりん光発光材料であることを見出し、本発明を完成するに至った。
【００１１】
すなわち、本発明は、以下の式（１）〜（６）の何れかで表される金属配位化合物に関する。
【化１】
2005023071.tif 000002
【００１２】
（式中、ＭはＩｒ、Ｒｈ、Ｒｕ、Ｏｓ、ＰｄまたはＰｔであり、ｎは２または３である。ＭがＩｒ、Ｒｈ、ＲｕまたはＯｓであって、ｎが２の場合、Ｍにはさらに他の二座配位子が結合する。環ＡはＭに結合した窒素原子を含む環状化合物である。Ｘ１〜Ｘ７はそれぞれ独立に−Ｈ、−ＯＨ、−Ｒ１、−ＯＲ２、−ＳＲ３、−ＯＣＯＲ４、−ＣＯＯＲ５、−ＳｉＲ６Ｒ７Ｒ８、−ＮＨ２、−ＮＨＲ９、および−ＮＲ１０Ｒ１１（ただし、Ｒ１〜Ｒ１１は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｒ１〜Ｒ１１はそれぞれ同一であっても異なっていてもよい。）からなる群から選択される置換基であって、また、Ｘ１〜Ｘ７は同一であっても異なっていてもよく、環ＡはＸ１〜Ｘ７で定義される基と同様の置換基を有していてもよい。）ここで、Ｒ１〜Ｒ１１は置換基を有していてもよく、置換基の例として、ハロゲン原子、シアノ基、アルデヒド基、アミノ基、アルキル基、アルコキシ基、アルキルチオ基、カルボキシル基、スルホン酸基、ニトロ基等を挙げることができる。これらの置換基は、さらにハロゲン原子、メチル基等によって置換されていてもよい。
【００１３】
また本発明は、前記の金属配位化合物を、共役あるいは非共役ポリマーに混合あるいは共重合させたポリマー組成物に関する。
【００１４】
また本発明は、前記の金属配位化合物、または前記のポリマー組成物を用いて作製された有機エレクトロルミネセンス素子に関する。
【発明の効果】
【００１５】
本発明の金属配位化合物は、例えば、発光特性に優れた有機ＥＬ素子用材料として好適である。これらは、中でも、素子の長寿命化に有効である。
【発明を実施するための最良の形態】
【００１６】
有機ＥＬにおいて、緑色から赤色に至るりん光発光を得るためには、最低励起状態のエネルギーレベルを変えることが必要である。また、一般に励起三重項状態の寿命が励起一重項の寿命に比べて長く、分子が高エネルギー状態に長く留まるため、周辺物質との反応、分子自体の構造変化、励起子同士の反応などが起こるため、これまでの金属配位化合物ではりん光発光素子の駆動寿命が短かったのではないかと考えられている。
【００１７】
そこで、本発明者らは種々の検討を行い、下記式（１）〜（６）で示される金属配位化合物が、緑色から赤色に至るりん光発光を有し、駆動寿命も長いりん光発光材料となることを見出した。
【化２】
2005023071.tif 000003
【００１８】
（式中、ＭはＩｒ、Ｒｈ、Ｒｕ、Ｏｓ、ＰｄまたはＰｔであり、ｎは２または３である。ＭがＩｒ、Ｒｈ、ＲｕまたはＯｓであって、ｎが２の場合、Ｍにはさらに他の二座配位子が結合する。環ＡはＭに結合した窒素原子を含む環状化合物である。Ｘ１〜Ｘ７はそれぞれ独立に−Ｈ、−ＯＨ、−Ｒ１、−ＯＲ２、−ＳＲ３、−ＯＣＯＲ４、−ＣＯＯＲ５、−ＳｉＲ６Ｒ７Ｒ８、−ＮＨ２、−ＮＨＲ９、および−ＮＲ１０Ｒ１１（ただし、Ｒ１〜Ｒ１１は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｒ１〜Ｒ１１はそれぞれ同一であっても異なっていてもよい。）からなる群から選択される置換基であって、また、Ｘ１〜Ｘ７は同一であっても異なっていてもよく、環ＡはＸ１〜Ｘ７で定義される基と同様の置換基を有していてもよい。）ここで、Ｒ１〜Ｒ１１は置換基を有していてもよく、置換基の例として、ハロゲン原子、シアノ基、アルデヒド基、アミノ基、アルキル基、アルコキシ基、アルキルチオ基、カルボキシル基、スルホン酸基、ニトロ基等を挙げることができる。これらの置換基は、さらにハロゲン原子、メチル基等によって置換されていてもよい。
【００１９】
以下にＸ１〜Ｘ６及びＲで表される置換基の例を示すが、本発明においては、以下に限定されるものではない。
【００２０】
Ｘ１〜Ｘ６及びＲの例としては、水素原子、水酸基、アミノ基、さらに下記の置換基が挙げられる。−Ｒ１の例としては、メチル基、エチル基、プロピル基、イソプロピル基、シクロプロピル基、ブチル基、イソブチル基、ｔｅｒｔ−ブチル基、シクロブチル基、ペンチル基、イソペンチル基、ネオペンチル基、シクロペンチル基、ヘキシル基、シクロヘキシル基、ヘプチル基、シクロヘプチル基、オクチル基、ノニル基、デシル基、フェニル基、トリル基、キシリル基、メシチル基、クメニル基、ベンジル基、フェネチル基、メチルベンジル基、ジフェニルメチル基、スチリル基、シンナミル基、ビフェニル残基、ターフェニル残基、ナフチル基、アントリル基、フルオレニル基、フラン残基、チオフェン残基、ピロール残基、オキサゾール残基、チアゾール残基、イミダゾール残基、ピリジン残基、ピリミジン残基、ピラジン残基、トリアジン残基、キノリン残基、キノキサリン残基を挙げることができる。−ＯＲ２の例としては、メトキシ基、エトキシ基、プロポキシ基、ブトキシ基、ｔｅｒｔ−ブトキシ基、オクチルオキシ基、ｔｅｒｔ−オクチルオキシ基、フェノキシ基、４−ｔｅｒｔ−ブチルフェノキシ基、１−ナフチルオキシ基、２−ナフチルオキシ基、９−アンスリルオキシ基を挙げることができる。−ＳＲ３の例としては、メチルチオ基、エチルチオ基、ｔｅｒｔ−ブチルチオ基、ヘキシルチオ基、オクチルチオ基、フェニルチオ基、２−メチルフェニルチオ基、４−ｔｅｒｔ−ブチルフェニルチオ基を挙げることができる。−ＯＣＯＲ４の例としては、アセトキシ基、ベンゾイルオキシ基を挙げることができる。−ＣＯＯＲ５の例としては、メトキシカルボニル基、エトキシカルボニル基、ｔｅｒｔ−ブトキシカルボニル基、フェノキシカルボニル基、ナフチルオキシカルボニル基等を挙げることができる。−ＳｉＲ６Ｒ７Ｒ８の例としては、トリメチルシリル基、トリエチルシリル基、トリフェニルシリル基等を挙げることができる。−ＮＨＲ９の例としては、Ｎ−メチルアミノ基、Ｎ−エチルアミノ基、Ｎ−ベンジルアミノ基、Ｎ−フェニルアミノ基等を挙げることができる。−ＮＲ１０Ｒ１１の例としては、Ｎ，Ｎ−ジメチルアミノ基、Ｎ，Ｎ−ジエチルアミノ基、Ｎ，Ｎ−ジイソプロピルアミノ基、Ｎ，Ｎ−ジブチルアミノ基、Ｎ，Ｎ−ジベンジルアミノ基、Ｎ，Ｎ−ジフェニルアミノ基等
を挙げることができる。
【００２１】
また、環Ａが、以下に示す構造を有する環状化合物のいずれかであることが好ましく、Ｘ１〜Ｘ７（以下、まとめて置換基Ｘｎと表記する。）で定義される基と同様の置換基を有していてもよいピリジン、キノリン、ベンゾオキサゾール、ベンゾチアゾール、ベンゾイミダゾール、ベンゾトリアゾール、イミダゾール、ピラゾール、オキサゾール、チアゾール、トリアゾール、ベンゾピラゾール、トリアジンまたはイソキノリンであることが好ましく、Ｘｎで定義される基と同様の置換基を有していても良いピリジン、キノリンまたはイソキノリンであることがより好ましい。
【化３】
2005023071.tif 000004
【００２２】
（ここで、Ｚ１〜Ｚ６はそれぞれ独立に−Ｈ、−ＯＨ、−Ｒ１、−ＯＲ２、−ＳＲ３、−ＯＣＯＲ４、−ＣＯＯＲ５、−ＳｉＲ６Ｒ７Ｒ８、−ＮＨ２、−ＮＨＲ９、および−ＮＲ１０Ｒ１１（ただし、Ｒ１〜Ｒ１１は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｒ１〜Ｒ１１はそれぞれ同一であっても異なっていてもよい。）からなる群から選択される置換基であって、また、Ｚ１〜Ｚ６は同一であっても異なっていても良い。）ここで、Ｒ１〜Ｒ１１は置換基を有していてもよく、置換基の例として、ハロゲン原子、シアノ基、アルデヒド基、アミノ基、アルキル基、アルコキシ基、アルキルチオ基、カルボキシル基、スルホン酸基、ニトロ基等を挙げることができる。これらの置換基は、さらにハロゲン原子、メチル基等によって置換されていてもよい。
【００２３】
また、本発明において、式（１）〜（６）中、ＭはＩｒであることが好ましい。
【００２４】
金属ＭがＩｒ、Ｒｈ、Ｒｕ、Ｏｓの場合で、ｎ＝２の場合、金属Ｍに結合するもう一つの配位子は、以下に示す構造を有する化合物のいずれかであることが好ましい。
【化４】
2005023071.tif 000005
【００２５】
（ここでＹ１〜Ｙ４はそれぞれ独立に−Ｈ、−ＯＨ、−Ｒ１、−ＯＲ２、−ＳＲ３、−ＯＣＯＲ４、−ＣＯＯＲ５、−ＳｉＲ６Ｒ７Ｒ８、−ＮＨ２、−ＮＨＲ９、および−ＮＲ１０Ｒ１１（ただし、Ｒ１〜Ｒ１１は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｒ１〜Ｒ１１はそれぞれ同一であっても異なっていてもよい。）からなる群から選択される置換基であって、また、Ｙ１〜Ｙ４は同一であっても異なっていても良い。）ここで、Ｒ１〜Ｒ１１は置換基を有していてもよく、置換基の例として、ハロゲン原子、シアノ基、アルデヒド基、アミノ基、アルキル基、アルコキシ基、アルキルチオ基、カルボキシル基、スルホン酸基、ニトロ基等を挙げることができる。これらの置換基は、さらにハロゲン原子、メチル基等によって置換されていてもよい。
【００２６】
前記式（１）〜（６）で示される金属配位化合物において、置換基Ｘｎ、あるいは、環Ａが有するＸｎと同様に定義される置換基の少なくとも１つが、緑色から赤色までの発光色の制御が容易であるという観点から、−Ｒ、−ＯＲまたは−ＳＲであることが好ましい。置換基Ｘｎ、あるいは、環Ａが有するＸｎと同様に定義される置換基の少なくとも１つが、前記いずれかの置換基を有する場合、他のＸｎは水素原子である場合が多いが、さらに他の置換基であってもよい。例えば、Ｘ７はアルキル基、アリール基またはヘテロアリール基であることが好ましい。
【００２７】
前記式（１）〜（６）で示される金属配位化合物中、合成が容易であるという観点から、式（１）または（４）で示される金属配位化合物であることが好ましい。
【００２８】
本発明の金属配位化合物は、りん光性発光を有するものであり、最低励起状態は三重項ＭＬＣＴ（Metal-to-Ligand charge transfer）励起状態か、π−π＊励起状態であると考えられる。これらの状態から基底状態に遷移するときにりん光性発光が生じる。
【００２９】
本発明の発光材料のりん光量子収率は０．１から０．９と高い値が得られ、りん光寿命は１〜６０μｓであった。りん光寿命が短いことは、有機ＥＬ素子にしたときに発光効率の高効率化の条件となる。つまり、りん光寿命が長いと、励起三重項状態でいる分子の割合が多くなり、高電流密度において、τ−τアニヒレーションに基づく発光効率の低下が生じる。本発明の金属配位化合物は、りん光発光効率が高く発光寿命も短いので有機ＥＬ素子の発光材料に適した材料である。
【００３０】
また、前記式（１）〜（６）で示される金属配位化合物は置換基を様々に変えることにより、最低励起状態のエネルギーレベルが変化し、緑色から赤色発光を有する有機ＥＬの発光材料として適している。
【００３１】
（金属配位化合物の合成方法の詳細な説明）
以下、本発明の金属配位化合物の合成方法を、金属配位化合物の具体例を用いながら詳細に説明する。
【００３２】
本発明の金属配位化合物は、種々の当業者公知の合成法により製造できる。例えば、S.Lamanskyら.,J.Am.Chem.Soc.2001.123.に記載されている方法を用いることができる。本発明で用いられる前記式（１）〜（６）で示される金属配位化合物の合成経路の一例（環Ａが置換ピリジンの場合）をイリジウム配位化合物を例として示す。なお、ここで説明するのは、以下表１に示した（２）に関するものであるが、他の例示化合物についてもほぼ同じ方法で合成することができる。
【００３３】
（配位子Ｌの合成）
【化５】
2005023071.tif 000006
【００３４】
（イリジウム錯体の合成）
【化６】
2005023071.tif 000007
【００３５】
または、
【化７】
2005023071.tif 000008
【００３６】
金属配位化合物の具体例として、下記に例示化合物を示すが、これらに限定されるものではない。なお、表１中のＸ１〜Ｘ４は環Ａの置換基を表す。
【表１】
2005023071.tif 000009
【００３７】
2005023071.tif 000010
【００３８】
2005023071.tif 000011
【００３９】
2005023071.tif 000012
【００４０】
2005023071.tif 000013
【００４１】
2005023071.tif 000014
【００４２】
2005023071.tif 000015
【００４３】
2005023071.tif 000016
【００４４】
2005023071.tif 000017
【００４５】
2005023071.tif 000018
【００４６】
本発明の金属配位化合物は、エレクトロルミネセンス素子の活性層材料として使用できる。活性層とは、層が電界の適用時に発光し得るもの（発光層）、または、電荷の注入もしくは電荷の移動を改良するもの（電荷注入層または電荷移動層）を意味する。ここで、電荷とは負または正の電荷をいう。活性層の膜厚は、１０〜１００ｎｍであることが好ましく、より好ましくは２０〜６０ｎｍ、さらに好ましくは２０〜４０ｎｍである。
【００４７】
本発明の金属配位化合物は、それ以外の材料と混合して使用してもよい。また、本発明の金属配位化合物用いたエレクトロルミネセンス素子は、上記の金属配位化合物以外の材料を含む層が本発明の金属配位化合物を含む活性層と積層されていてもよい。本発明の金属配位化合物と混合して用いてもよい材料としては、正孔注入および／または正孔移動材料、電子注入および／または電子移動材料、発光材料、バインダーポリマーなどの公知のものが使用できる。混合する材料としては、高分子材料でも、低分子材料でもかまわない。
【００４８】
正孔注入および／または正孔移動材料に使用可能なものとしては、アリールアミン誘導体、トリフェニルメタン誘導体、スチルベン系化合物、ヒドラゾン系化合物、カルバゾール系化合物、高分子量アリールアミン、ポリアニリン、ポリチオフェン、などの材料およびそれらを高分子化した材料が例示される。電子注入および／または電子移動材料に使用可能なものとしては、オキサジアゾール誘導体、ベンゾオキサゾール誘導体、ベンゾキノン誘導体、キノリン誘導体、キノキサリン誘導体、チアジアゾール誘導体、ベンゾジアゾール誘導体、トリアゾール誘導体、金属キレート錯体化合物、などの材料およびそれらを高分子化した材料が例示される。発光材料に使用可能なものとしては、アリールアミン誘導体、オキサジアゾール誘導体、ペリレン誘導体、キナクリドン誘導体、ピラゾリン誘導体、アントラセン誘導体、ルブレン誘導体、スチルベン誘導体、クマリン誘導体、ナフタレン誘導体、金属キレート錯体、ＩｒやＰｔなどの中心金属を含む金属錯体、などの材料およびそれらを高分子化した材料、ポリフルオレン誘導体、ポリフェニレンビニレン誘導体、ポリフェニレン誘導体、ポリチオフェン誘導体、などのポリマー材料が例示される。バインダーポリマーに使用可能なものとしては、特性を著しく低下させないものであれば使用できる。当該バインダーポリマーとしては、ポリスチレン、ポリカーボネート、ポリアリールエーテル、ポリアクリレート、ポリメタクリレート、ポリシロキサン、などの材料が例示される。
【００４９】
中でも、本発明においては、前記の金属配位化合物、及び必要に応じこれ以外の低分子材料を用い、有機エレクトロルミネセンス素子を製造することができる。
【００５０】
前記低分子材料の具体例としては、ＣＢＰ（4,4'-N,N'-dicarbazole-biphenyl）、ＣＤＢＰ（2,2'-dimethyl-4,4'-N,N'-dicarbazole-biphenyl）、ｍＣＰ（m-dicarbazole-benzene）などが挙げられる。これらの低分子材料と金属配位化合物の混合の比率は、低分子材料の重量に対し、金属配位化合物１〜１５重量％、より好ましくは２〜１０重量％、さらに好ましくは３〜８重量％である。金属配位化合物の濃度が低すぎると発光効率が低下する傾向があり、高すぎると金属配位化合物間の相互作用により濃度消光が生じ、発光効率が低下する傾向がある。
【００５１】
また、本発明においては、前記の金属配位化合物、並びに共役及び／又は非共役ポリマーを含むポリマー組成物を用い、有機エレクトロルミネセンス素子を製造することができる。本発明において、ポリマー組成物とは、前記の金属配位化合物を、共役及び／又は非共役ポリマーに混合して得た組成物、あるいは前記の金属配位化合物と共役及び／又は非共役ポリマーとを共重合させて得た組成物をいう。
【００５２】
前記共役及び／又は非共役ポリマーの具体例としては、主骨格として、ポリフルオレン、ポリフェニレン、ポリ（フェニレンビニレン）、ポリチオフェン、ポリキノリン、ポリアニリン、ポリビニルカルバゾール等又はそれらの誘導体の構造を含むポリマー、ユニットとして（即ち、主骨格中の構造だけではなく、側鎖の構造であってもよい）、ベンゼン、ナフタレン、アントラセン、フェナントレン、クリセン、ルブレン、ピレン、ペリレン、インデン、アズレン、アダマンタン、フルオレン、フルオレノン、ジベンゾフラン、カルバゾール、ジベンゾチオフェン、フラン、ピロール、ピロリン、ピロリジン、チオフェン、ジオキソラン、ピラゾール、ピラゾリン、ピラゾリジン、イミダゾール、オキサゾール、チアゾール、オキサジアゾール、トリアゾール、チアジアゾール、ピラン、ピリジン、ピペリジン、ジオキサン、モルホリン、ピリダジン、ピリミジン、ピラジン、ピペラジン、トリアジン、トリチアン、ノルボルネン、ベンゾフラン、インドール、ベンゾチオフェン、ベンズイミダゾール、ベンゾオキサゾール、ベンゾチアゾール、ベンゾオキサジアゾール、ベンゾトリアゾール、プリン、キノリン、イソキノリン、クマリン、シノリン、キノキサリン、アクリジン、フェナントロリン、フェノチアジン、フラボン、トリフェニルアミン、アセチルアセトン、ジベンゾイルメタン、ピコリン酸、シロール、ポルフィリン等又はそれらの誘導体の構造を含むポリマーなどがあげられる。これらのポリマーと金属配位化合物の混合又は共重合の比率は、ポリマー１００重量部に対して金属配位化合物０．１〜２０重量部とすることが好ましい。
【００５３】
ポリマー組成物に用いられる溶媒として、クロロホルム、塩化メチレン、ジクロロエタン、テトラヒドロフラン、トルエン、キシレン、メシチレン、アニソール、アセトン、メチルエチルケトン、酢酸エチル、酢酸ブチル、エチルセロソルブアセテート等を用いることができる。
【００５４】
本発明の金属配位化合物、又は、ポリマー組成物をエレクトロルミネセンス素子の活性層材料として使用するためには、当業者に公知の方法、例えば、真空蒸着、インクジェット、キャスト、浸漬、印刷またはスピンコーティングなどを用いて基体に薄膜を積層することにより達成することができる。印刷法には、凸版印刷、凹版印刷、オフセット印刷、平板印刷、凸版反転オフセット印刷、スクリーン印刷、グラビア印刷等がある。このような積層方法は、通常、−２０〜＋３００℃の温度範囲、好ましくは１０〜１００℃、特に好ましくは１５〜５０℃で実施することができる。また、積層されたポリマー溶液の乾燥は、通常、常温乾燥、ホットプレートによる加熱乾燥などで実施することができる。
【００５５】
エレクトロルミネセンス素子は、通常、電極の少なくとも１つが透明であるカソードとアノードとの間に、エレクトロルミネセント層（発光層）を含むものである。さらに、１つ以上の電子注入層および／または電子移動層が、エレクトロルミネセント層（発光層）とカソードとの間に挿入され得るもので、さらに、１つ以上の正孔注入層および／または正孔移動層が、エレクトロルミネセント層（発光層）とアノードとの間に挿入され得るものである。カソード材料としては、例えば、Ｌｉ、Ｃａ、Ｍｇ、Ａｌ、Ｉｎ、Ｃｓ、Ｍｇ／Ａｇ、ＬｉＦなどの金属または金属合金であるのが好ましい。アノード材料としては、透明基体（例えば、ガラスまたは透明ポリマー）上に、金属（例えば、Ａｕ）または金属導電率を有する他の材料、例えば、酸化物（例えば、ＩＴＯ：酸化インジウム／酸化錫）を使用することもできる。
【００５６】
電子注入および／または電子移動層には、オキサジアゾール誘導体、ベンゾオキサゾール誘導体、ベンゾキノン誘導体、キノリン誘導体、キノキサリン誘導体、チアジアゾール誘導体、ベンゾジアゾール誘導体、トリアゾール誘導体、金属キレート錯体化合物、などの材料を含む層が挙げられる。
【００５７】
正孔注入および／または正孔移動層には、銅フタロシアニン、トリフェニルアミン誘導体、トリフェニルメタン誘導体、スチルベン系化合物、ヒドラゾン系化合物、カルバゾール系化合物、高分子量アリールアミン、ポリアニリン、ポリチオフェン、などの材料を含む層が挙げられる。
【実施例】
【００５８】
本発明を以下の実施例により説明するが、本発明はこれらの実施例に限定されるものではない。また、下記に示す実施例の他、上述の本発明の種々の金属配位化合物を用いた場合にも、色純度に優れ、信頼性、発光特性等に優れたエレクトロルミンセンス素子を得ることができる。
【００５９】
実施例１  金属配位化合物（１）の合成
マグネシウム（１．９ｇ、８０ｍｍｏｌ）のＴＨＦ混合物中に、２−ヒドロキシ−６−ブロモ−９−メチルカルバゾール（３０ｍｍｏｌ）のＴＨＦ溶液を、アルゴン気流下、よく攪拌しながら徐々に加え、グリニヤール試薬を調製した。得られたグリニヤール試薬を、トリメチルホウ酸エステル（３００ｍｍｏｌ）のＴＨＦ溶液に−７８℃でよく攪拌しながら、２時間かけて徐々に滴下した後、２日間室温で攪拌した。反応混合物を粉砕した氷を含有する５％希硫酸中に注ぎ攪拌した。得られた水溶液をトルエンで抽出し、抽出物を濃縮したところ、無色の固体が得られた。得られた固体をトルエン／アセトン（１／２）から再結晶することにより、無色結晶としてカルバゾール誘導体ボロン酸が得られた（４０％）。
【００６０】
得られたカルバゾール誘導体ボロン酸（１２ｍｍｏｌ）と１，２−エタンジオール（３０ｍｍｏｌ）をトルエン中で１０時間還流した後、トルエン／アセトン（１／４）から再結晶したところ、カルバゾール誘導体ボロンエステルが無色結晶として得られた。
【化８】
2005023071.tif 000019
【００６１】
２−ブロモピリジン（１０ｍｍｏｌ）、カルバゾール誘導体ボロンエステル（１０ｍｍｏｌ）、Ｐｄ（０）（ＰＰｈ３）４（０．２ｍｍｏｌ）のトルエン溶液に、アルゴン気流下、２ＭのＫ２ＣＯ３水溶液を加え、激しく攪拌しながら４８時間還流した。反応混合物を室温まで冷却した後、大量のメタノール中に注ぎ、固体を沈殿させた。析出した固体を吸引濾過し、メタノールで洗浄することにより、２−ヒドロキシ−６−（２’−ピリジル）−９−メチルカルバゾールの固体を得た。
【化９】
2005023071.tif 000020
【００６２】
２００ｍｌの３つ口フラスコに塩化イリジウム（ＩＩＩ）  （１．７ｍｍｏｌ）、２−ヒドロキシ−６−（２’−ピリジル）−９−メチルカルバゾール（７．５８ｍｍｏｌ）、エトキシエタノール５０ｍｌと水２０ｍｌを入れ、窒素気流下室温で３０分間攪拌し、その後２４時間還流攪拌した。反応物を室温まで冷却し、沈殿物を濾取水洗後、エタノール及びアセトンで順次洗浄した。室温で減圧乾燥し、ジ−μ−クロロ−テトラキス［２−ヒドロキシ−６−（２’−ピリジル）−９−メチルカルバゾール−Ｎ１’，Ｃ７］ジイリジウム（III）の淡黄色粉末を得た。
【化１０】
2005023071.tif 000021
【００６３】
２００ｍｌの３つ口フラスコにエトキシエタノール７０ｍｌ、ジ−μ−クロロ−テトラキス［２−ヒドロキシ−６−（２’−ピリジル）−９−メチルカルバゾール−Ｎ１’，Ｃ７］ジイリジウム（III）（０．７ｍｍｏｌ）、アセチルアセトン（２．１０ｍｍｏｌ）と炭酸ナトリウム（９．４３ｍｍｏｌ）を入れ、窒素気流下室温で攪拌し、その後１５時間還流攪拌した。反応物を氷冷し、沈殿物を濾取水洗した。この沈殿物をシリカゲルカラムクロマト（溶離液：クロロホルム／メタノール：３０／１）で精製し、ビス［２−ヒドロキシ−６−（２’−ピリジル）−９−メチルカルバゾール−Ｎ１’，Ｃ７］（アセチルアセトナト）イリジウム（III）の淡黄色粉末を得た。
【００６４】
なお、得られた化合物については、ＮＭＲスペクトル、ＩＲスペクトル等によりその確認を行った。以下に示す化合物についても同様である。
【化１１】
2005023071.tif 000022
【００６５】
実施例２  金属配位化合物（２）の合成
２００ｍｌの３つ口フラスコに２−ヒドロキシ−６−（２’−ピリジル）−９−メチルカルバゾール（１．７ｍｍｏｌ）、実施例１で合成したビス［２−ヒドロキシ−６−（２’−ピリジル）−９−メチルカルバゾール−Ｎ１’，Ｃ７］（アセチルアセトナト）イリジウム（III）（０．２８ｍｍｏｌ）とグリセロール５５ｍｌを入れ、窒素気流下約１８０℃で８時間加熱攪拌した。反応物を室温まで冷却して１Ｎ−塩酸３５０ｍｌに注入し、沈殿物を濾取水洗し、１００℃で５時間減圧乾燥した。この沈殿物をクロロホルムを溶離液としたシリカゲルカラムクロマトで精製し、トリス［２−ヒドロキシ−６−（２’−ピリジル）−９−メチルカルバゾール−Ｎ１’，Ｃ７］イリジウム（III）の淡黄色粉末を得た。
【化１２】
2005023071.tif 000023
【００６６】
実施例３〜実施例１３  各種金属配位化合物の合成
カルバゾール単位、環Ａ、その他配位子などの出発原料を変更した以外は実施例１及び実施例２の合成方法と同様な方法によって、下記表２に示されるような各種金属錯体化合物を合成した。
【表２】
2005023071.tif 000024
【００６７】
実施例１４  有機ＥＬ素子の作製
実施例２で得た化合物を用いて、有機層が３層の有機ＥＬ素子を作製し、素子特性を評価した。ＩＴＯ（酸化インジウム錫）を２ｍｍ幅にパターンニングしたガラス基板上に、ホール輸送層としてα−ＮＰＤを、１０−５Ｐａの真空チャンバー内で抵抗加熱による真空蒸着法にて、膜厚４０ｎｍ形成した。その上に、実施例の金属配位化合物を前記ＣＢＰと重量比が５％になるように共蒸着を行った（膜厚３０ｎｍ）。さらに、電子輸送層として前記Ａｌｑ３を３０ｎｍ蒸着した。この上に、陰極電極層としてＬｉＦを０．５〜２ｎｍ、Ａｌを１００〜１５０ｎｍ蒸着した。
【００６８】
有機ＥＬ素子の特性は室温にて、電流電圧特性をヒューレットパッカード社製の微小電流計４１４０Ｂで測定し、発光輝度はトプコン社製ＳＲ−３で測定した。ＩＴＯを正極、ＬｉＦ／Ａｌを陰極にして電圧を印加したところ、約６Ｖでオレンジ色発光（λ＝５９０ｎｍ）が観測された。
【００６９】
一定電流（５０ｍＡ／ｃｍ２）で駆動したときの輝度半減時間を測定したところ、２００時間であった。
【００７０】
比較例１
実施例１４で用いた金属配位化合物の代わりにＩｒ（ｐｐｙ）３を用いた以外は、実施例１と同様にして有機ＥＬ素子を作製した。得られた素子を電源に接続し、ＩＴＯを正極、ＬｉＦ／Ａｌを陰極にして電圧を印加したところ、約６Ｖで緑色発光（λ＝５１６ｎｍ）が観測された。
【００７１】
一定電流（５０ｍＡ／ｃｍ２）で駆動したときの輝度半減時間を測定したところ、１００時間であった。